СПОСОБ ПОЛУЧЕНИЯ КЕРАМИКИ СИАЛОНА (SIALON) С ПОМОЩЬЮ ЭНЕРГИИ ПЛАЗМЫ

1. Способ получения порошковой керамики сиалона (SiAlON) с помощью энергии термической плазмы, включающий высокотемпературную обработку твердофазного сырья в атмосфере азота, при температуре плазмы 4000-6000°С, мощности плазмотрона 60 кВт и скорости потока плазмы 60-100 м/с, отличающийся тем, что сформированный технический расплав сливается в форму, а для исключения остывания технического расплава в процессе слива используется дополнительная система прогрева расплава, основанная на процессе нагрева атмосферы путем перехода энергии направленного относительного движения заряженных и нейтральных частиц в их тепловую энергию и  протекание через нее возникающего электрического тока.
2. Способ получения порошковой керамики сиалона (SiAlON) с помощью энергии термической плазмы, отличающийся тем, что в качестве исходных компонентов для приготовления шихты используется смесь молотых порошковых материалов на основе природного сырья с высоким содержанием кремнезема и глинозема, фракцией от 20–100 мкм.
3. Способ получения порошковой керамики сиалона (SiAlON) с помощью энергии термической плазмы, отличающийся тем, что  возможен синтез различных фаз и структур керамики сиалон.